(57)【特許請求の範囲】
【請求項１】
天然繊維及び／又は合成繊維からなる円筒状の紙製品の端部断面を、樹脂からなる薄膜で被覆し、前記紙製品にプラスチックフィルムを巻回してなるロール状物。
【請求項２】
前記薄膜で被覆した端部断面の表面粗さにおける最大高さ（Ｒｍａｘ）が１８μｍ以下である請求項１に記載のロール状物。
【請求項３】
前記樹脂がポリ塩化ビニル系ラテックス、ポリ塩化ビニリデン系ラテックス、アクリル系樹脂ラテックス、酢酸ビニル系樹脂ラテックス、セルロース系ラッカー、アクリル系樹脂ラッカー及び／又は天然樹脂系ラッカーを用いて得られるものである請求項１又は２に記載のロール状物。
【発明の詳細な説明】
【０００１】
【発明の属する技術分野】
本発明は細菌付着防止性紙製品を用いたロール状物に関し、より詳しくは、無菌化包装食品の包装用ラップフィルムを巻き取るコア等の、高い衛生性が要求される分野に使用されるのに適した、細菌付着防止性や抗菌性等が良好な紙製品を用いたロール状物に関する。
【０００２】
【従来の技術】
従来から、ハムやベーコン等の無菌化包装食品の分野では、高度の衛生管理が必要であるため、包装用ラップフィルムを巻き取るコア（ロール管）としてプラスチック管が使用されている。しかしながら、プラスチック管は不燃物であり、ラップフィルム使用後の廃棄処理の点で問題があった。
【０００３】
一方、家庭用ラップフィルム巻き取り用コア等に使用されている紙管には、焼却により簡便且つ容易に廃棄処理ができるという利点がある。しかしながら、このような紙管を無菌化包装食品の包装用ラップフィルムのコアとして使用する場合、紙管に付着する細菌数の低減には限界があり、衛生性の点で十分なものではなかった。
【０００４】
紙製品の抗菌方法として、特開昭６０−１９４２００号公報にはジアルキルジチオカルバミン酸ソーダ等の抗菌防カビ剤を用いた薬剤処理による方法が開示され、前記薬剤処理を施したふすま紙において抗菌防カビ性が得られている。また、特開平９−６７７９７号公報にはポリヘキサメチレンビグアナイド塩酸塩等の抗菌防カビ剤を用いて薬剤処理を施した紙製品が開示され、抗菌防カビ性を有すると共に人体に対する毒性が低いことが記載されている。
【０００５】
しかしながら、薬剤処理した紙製品を無菌化包装食品の包装フィルム用紙管に使用すると、薬剤がフィルムに移行して包装食品に混入する可能性があり、それによって食品のにおいや味に異常を来したり、人体に悪影響を及ぼす恐れがある。また、薬剤処理の場合は、細菌やカビの増殖を抑制することはできても、紙の層間に存在する薬剤耐性のある細菌芽胞の殺滅や二次的な菌の付着自体を抑制することはできない。以上のような理由で、薬剤処理した紙管を無菌化包装食品に使用することは好ましくない。
【０００６】
このように、無菌化包装食品の包装用ラップフィルムを巻き取るコア等の、高い衛生性が要求される分野に使用されるのに適した、細菌付着防止性や抗菌性が良好な紙製品は未だ開発されていなかった。
【０００７】
【発明が解決しようとする課題】
そこで本発明は、無菌化包装食品の包装用ラップフィルムのコア等として使用するのに適した、抗菌防カビ剤等の薬剤を用いずとも付着細菌数を低減することにより抗菌性が得られ、高い衛生性を有し、しかも廃棄処理が容易である紙製品を用いたロール状物を提供することを目的とする。
【０００８】
【課題を解決するための手段】
本発明者らは、上記目的を達成すべく鋭意研究を重ねた結果、従来の紙管において付着細菌数の低減に限界があった要因が、紙の層間に存在する細菌の紙端部断面からの流出及び紙端部断面に存在する無数の溝や凹凸への細菌の付着にあることを見いだし、かかる知見に基づいて紙製品の端部断面を樹脂で被覆することによって前記課題が解決されることを見いだし、本発明を完成するに至った。
【０００９】
すなわち、本発明のロール状物は、天然繊維及び／又は合成繊維からなる円筒状の紙製品の端部断面を、樹脂からなる薄膜で被覆し、前記紙製品にプラスチックフィルムを巻回してなる。
【００１０】
すなわち、円筒状のコアと前記コアに巻き取られたフィルムとからなるロール状物は、前記端部断面を樹脂からなる薄膜で被覆した紙製品を円筒状にし、これをコアに用いてプラスチックフィルムを巻回してなるものである。
【００１１】
本発明のロール状物においては、紙製品の端部断面を樹脂からなる薄膜で被覆することにより、紙の層間からの細菌の流出及び紙端部断面への細菌の付着が抑制され、それによって紙製品の表面に付着する細菌数が低減されて抗菌性が得られ、その結果高い衛生性が達成される。更に、本発明における紙製品は焼却することができるため、簡便且つ容易な廃棄処理が可能である。
【００１２】
また、本発明のロール状物においては、樹脂からなる薄膜で被覆された紙製品の端部断面の表面粗さにおける最大高さ（Ｒｍａｘ）が１８μｍ以下であること好ましく、１５μｍ以下であることがより好ましく、１０μｍ以下であることが更に好ましい。このように端部断面を平滑にすることにより付着細菌数が著しく低減され、衛生性がより高められる傾向にある。
【００１３】
更に、本発明のロール状物において、前記樹脂としては、紙製品の端部断面に被覆した場合に十分な細菌付着防止性が得られるものであれば特に制限はないが、ポリ塩化ビニル系ラテックス、ポリ塩化ビニリデン系ラテックス、アクリル系樹脂ラテックス、酢酸ビニル系樹脂ラテックス、セルロース系ラッカー、アクリル系樹脂ラッカー及び／又は天然樹脂系ラッカーを用いて得られるものが好ましい。これらの樹脂を用いることによって端部断面の被覆がより確実になされ、紙の層間からの細菌の流出防止性が高められる傾向にある。
【００１４】
【発明の実施の形態】
以下、本発明の好適な実施形態を、場合により図面を参照しつつ詳細に説明する。なお、図中、同一部分には同一符号を付することとする。
【００１５】
本発明の紙製品は、天然繊維及び／又は合成繊維からなる紙製品の端部断面を、樹脂からなる薄膜で被覆したものである。紙製品の原料となる天然繊維及び／又は合成繊維の種類は特に制限されないが、天然繊維としては、具体的には、木材の木質部を形成する木材繊維；麻、亜麻、ミツマタ、コウゾ等の靭皮繊維；マニラ麻、サイザル麻等の葉繊維；綿、カボック等の実の表皮細胞からなる繊維；等が挙げられる。更に、ビスコースレーヨンやセルロースアセテート等の繊維を使用することができる。合成繊維としては、具体的には、ポリエステル、ポリアミド、ポリプロピレン、ポリ塩化ビニル等が挙げられる。なお、上記の原料からなる紙製品であれば、古紙から得られたものであっても好適に使用することができる。また、紙製品の形状についても特に制限はないが、例えば、無菌化包装食品の包装用ラップフィルムのコアに使用する場合には、前記紙製品は一般的には円筒状にして使用される。
【００１６】
本発明の紙製品において、端部断面とは、例えばカッタ等で紙製品を切断した場合の切断面のことであり、この端部断面は樹脂からなる薄膜で被覆される。前記薄膜の膜厚について特に制限はないが、０．１μｍ以上２０００μｍ以下であることが好ましく、１μｍ以上５００μｍ以下であることがより好ましく、１μｍ以上３００μｍ以下であることが更に好ましい。膜厚が０．１μｍ未満であると、端部断面に被覆されない部分が生じたり僅かな衝撃によって膜が破壊される恐れがあり、また、２０００μｍを越えると、必要以上に被覆樹脂コストがかさむことに加えて、紙製品を廃棄処分する際に被覆部分を分別して樹脂として廃棄する必要性が出る傾向にあるので、それぞれ好ましくない。また、樹脂で被覆された端部断面の形状についても特に制限されないが、端部断面がより平滑であることが好ましい。
【００１７】
一般に、紙製品の端部断面は、巨視的には平滑であっても微視的に見ると無数の溝や凹凸を有しており、その表面の平滑さの度合いは中心線平均粗さ（Ｒa）、最大高さ（Ｒmax）及び十点平均粗さ（Ｒz）等の表面粗さによる表示法で表される。
【００１８】
本発明の紙製品においては、紙端部断面の表面粗さにおける最大高さ（Ｒmax）が１８μｍ以下であることが好ましく、１５μｍ以下であることがより好ましく、１０μｍ以下であることが更に好ましい。紙製品の端部断面の表面粗さにおける最大高さが１８μｍを越えると端部断面への付着細菌数が増大しやすく、十分な抗菌性が得られにくくなる傾向にある。なお、ここでいう表面粗さにおける最大高さとは、JIS B 0601に規定されているように、断面曲線（被測定面に直角な平面で被測定面を切断したとき、その切り口に現れる輪郭）から基準長さだけ抜き取った部分の平行線に平行な２直線で挟んだとき、この２直線の間隔を断面曲線の縦倍率の方向に測定したものであり、言い換えれば、基準長さにおける最も高い山の頂点と最も深い谷の頂点との差である。最大高さは通常その単位にマイクロメートル（μｍ）を用いて表される。
【００１９】
また、本発明においては、紙製品の端部断面を被覆する樹脂としては、紙製品の端部断面を被覆して十分な細菌付着防止性が得られるものである限り特に制限はなく、従来より公知の天然樹脂又は合成樹脂を用いることができるが、ポリ塩化ビニル系ラテックス、ポリ塩化ビニリデン系ラテックス、アクリル系樹脂ラテックス、酢酸ビニル系樹脂ラテックス、セルロース系ラッカー、アクリル系樹脂ラッカー及び／又は天然樹脂系ラッカーを用いて得られるものが好ましい。これらの樹脂を使用した場合、端部断面の被覆がより確実になされ、紙の層間からの細菌の流出防止性が高められる傾向にある。これらの樹脂のうち、高い耐水性を有し且つより厚い被膜の形成が可能であるラテックスを用いることは、紙端部の被覆により吸湿を防止し抗菌防カビ性を向上させることができるという点で好ましく、中でもポリ塩化ビニル系ラテックス及びポリ塩化ビニリデン系ラテックスを用いることは、糸状菌や細菌に対する高い抗菌性が得られるという点で特に好ましい。また、紙端部を被覆した後速やかに乾燥させることができる等被覆処理が比較的容易であるラッカーを用いることは、紙製品の生産性の向上という点で好ましい。
【００２０】
前記ラテックス及びラッカーについて、その種類及び製法については特に制限はなく、従来より公知のものを好適に使用することができる。ポリ塩化ビニル系ラテックスとしては、具体的には、塩化ビニル単独、又は、塩化ビニルを主成分としアクリル酸エステルやメタクリル酸エステル等のその他のビニル単量体を副成分としたものを乳化重合させて得られる単独重合体や共重合体等が挙げられ；
ポリ塩化ビニリデン系ラテックスとしては、塩化ビニリデン単独、又は、塩化ビニリデンを主成分とし塩化ビニル、アクリル酸エステル、メタクリル酸エステル、酢酸ビニル等のその他のビニル単量体を副成分としたものを乳化重合させて得られる単独重合体や共重合体等が挙げられ；
アクリル系樹脂ラテックスとしては、具体的には、アクリル酸エステル単独、メタクリル酸エステル単独、又は、アクリル酸エステルやメタクリル酸エステルを主成分とし酢酸ビニル等のその他のビニル単量体を副成分としたものを乳化重合させて得られる単独重合体や共重合体が挙げられ；
酢酸ビニル系樹脂ラテックスとしては、具体的には、酢酸ビニル単独、又は、酢酸ビニルを主成分とし塩化ビニル、アクリル酸エステル、メタクリル酸エステル、エチレン等のその他のビニル単量体を副成分としたものを乳化重合させて得られる単独重合体や共重合体が挙げられる。
【００２１】
また、セルロース系ラッカーとしては、具体的には、ニトロセルロースやアセチルブチルセルロース等のセルロース誘導体に溶剤、希釈剤、可塑剤等を配合して得られるもの等が挙げられ；
アクリル系樹脂ラッカーとしては、具体的には、アクリル酸エステル単独重合体、メタクリル酸エステル単独重合体、又は、アクリル酸エステルやメタクリル酸を主成分とし酢酸ビニル等のその他のビニル単量体を副成分として、これらを重合させて得られる共重合体等の重合体に、溶剤、希釈剤、可塑剤等を配合して得られるもの等が挙げられる。
【００２２】
更に、天然樹脂系ラッカーとしては、具体的には、セラック等の動物性天然樹脂、うるし、ロジン、ダンマル等の植物性天然樹脂等の天然樹脂を溶剤で希釈したもの等が挙げられる。なお、天然樹脂は、天然物という観点から合成樹脂に比べて環境負荷が小さいというイメージが強いので、紙製品の使用者に対して良い印象を抱かせるという利点がある。
【００２３】
前記樹脂を紙製品の端部断面に被覆する方法についても特に制限はなく、具体的には、前記ラテックス又はラッカーをそのまま、あるいは溶剤により希釈したもの等を用いて、端部断面に塗工する方法、端部断面を含浸させる方法、端部断面にスプレーする方法等が挙げられる。
【００２４】
前記樹脂を紙製品の端部断面に被覆する場合、樹脂をそのまま用いても十分な細菌付着防止性が得られ、その結果抗菌性を有する紙製品が得られるが、前記樹脂と抗菌防カビ剤とを併用することで紙製品の抗菌性を更に向上させることができる。ここで、前記樹脂と抗菌防カビ剤との併用方法としては、樹脂に抗菌防カビ剤を配合したもので端部断面を被覆する、樹脂で被覆した端部断面上に塗布する等の方法が挙げられる。また、抗菌防カビ剤の具体例としては、１−［（ジヨードメチル）スルホニル］−４−メチルベンゼン等のハロアリルスルホン系抗菌防カビ剤、３−ヨード−２−プロパギルブチルカーバメート等のヨードプロパギル系抗菌防カビ剤、Ｎ，Ｎ−ジメチル−Ｎ’−（フルオロジメチルチオ）−Ｎ’−フェニルスルファミド等のＮ−ハロアルキルチオ系抗菌防カビ剤、２−（４−チアゾリル）ベンゾチアゾール等のベンゾチアゾール系、２，３，５，６−テトラクロルイソフタロニトリル等のニトリル系抗菌防カビ剤、テトラクロル−４−メチルスルホニルピリジン等のピリジン系抗菌防カビ剤、８−オキシキノリン銅等の８−オキシキノリン系抗菌防カビ剤、２−（チオシアノメチルチオ）ベンゾチアゾール等のベンゾチアゾール系抗菌防カビ剤、１，２−ベンゾイソチアゾリン−３−オン、２−ｎ−オクチル−４−イソチアゾリン−３−オン等のイソチアゾリン系抗菌防カビ剤、トリブチルスズフルオリド等の有機スズ系抗菌防カビ剤、ｐ−クロル−ｍ−クレゾール、ペンタブロムフェノール等のフェノール系抗菌防カビ剤、テトラデシルジメチルベンジルアンモニウムクロリド等の第四アンモニウム塩系抗菌防カビ剤、ヘキサヒドロ−１，３，５−トリエチル−Ｓ−トリアジン等のトリアジン系抗菌防カビ剤、３，５−ジメチルテトラヒドロ−１，３，５−チアジアジン−２−チオン等のチアジアジン系抗菌防カビ剤、３，４，５−トリブロムサリチルアニリド等のアニリド系抗菌防カビ剤、１−（３−クロルアリル）−３，５，７−トリアザ−１−アゾニアアダマンタンクロリド等のアダマンタン系抗菌防カビ剤、テトラメチルチウラムジスルフィド等のジチオカーバメート系ジチオカーバメート系抗菌防カビ剤、メタホウ酸バリウム等の無機塩系抗菌防カビ剤、２，２−ジブロム−１−インダノン等のブロム化インダノン系抗菌防カビ剤、ポリアミド系抗菌防カビ剤、オキシン等の有機銅系抗菌防カビ剤、３−トリフルオロメチル−４，４’−ジクロル−Ｎ，Ｎ’−ジクロル−Ｎ，Ｎ’−ビフェニル尿素等の尿素系抗菌防カビ剤、ベンジルブロムアセテート等の抗菌防カビ剤等が例示される。抗菌防カビ剤の使用量については、樹脂に対して０．０１％以上０．２％以下で用いることが好ましい。樹脂に対する薬剤の使用量が０．０１％未満の場合は薬剤の抗菌防カビ効果がほとんど得られない傾向にあり、また、０．２％を越える場合は被覆した薄膜表面に滲出した薬剤が人体に触れる、あるいは侵入するなどして悪影響を及ぼす恐れがあるので、それぞれ好ましくない。
【００２５】
上述のように、細菌付着防止性に優れ、抗菌性が得られる本発明の紙製品は、高い衛生性が要求される多くの用途に使用することができる。具体的な用途としては、無菌化包装食品用及び家庭での食品包装用のラップフィルム巻き取り用コア；牛乳、ジュース、酒等の飲料用カートン；ケーキやカステラ等の包装箱；等が挙げられる。特に、本発明の紙製品を円筒状にし、無菌化包装用及び家庭用のラップフィルム等のフィルム巻き取り用コアとして使用した場合に、使用時に極めて高い衛生性を有すると共に、使用後の廃棄処理が簡便且つ容易である点で有効である。
【００２６】
次に、本発明の紙製品及びロール状物の好適な実施形態について説明する。図１は本発明の紙製品の好適な一実施形態（ラップフィルム巻き取り用コア）の一例を示す斜視図であり、円筒状のコア１の端部断面２は樹脂３で被覆されている。ここで、コア１の寸法については特に制限されないが、無菌化包装食品の包装用として使用される場合、一般的には、幅１５０〜１５００ｍｍ、長さ２００〜２０００ｍのロール状ラップフィルムを巻き取るコア１は、断面の外径８０〜１００ｍｍ、肉厚５〜１０ｍｍ、高さ１３０〜１５１０ｍｍの外形寸法を有している。
【００２７】
本発明の紙製品によれば、コア１の端部断面２を樹脂３からなる薄膜で被覆することにより、紙の層間に存在する細菌の流出及び紙端部断面への細菌の付着が抑制され、それによって紙製品の表面に付着する細菌数が低減されて高い衛生性が達成される。更に、コア１は焼却することができるため、使用後の簡便且つ容易な廃棄処理が可能である。
【００２８】
また、図２は本発明のロール状物の好適な一実施形態（ラップフィルム巻き取り用コアと前記コアに巻き取られたラップフィルムとからなるロール状物）を収容した容器の一例を示す斜視図である。ここで、端部断面２を樹脂３で被覆した円筒状のコア１と、コア１にロール状に巻き付けられたラップフィルム４とでロール状物５が構成されており、そのロール状物５は容器６に収納されている。容器６はロール状物５を収納するための容器本体７と、この容器本体７に一体的に設けられた蓋体８とから構成されている。ロール状物の寸法については特に制限されないが、家庭用として使用される場合、一般的には、幅１５０〜３００ｍｍ、長さ１０〜５０ｍのロール状ラップフィルムを巻き取るコア１は、断面の外径３０〜５０ｍｍ、肉厚１〜３ｍｍ、高さ１６０〜３２０ｍｍの外形寸法を有している。
【００２９】
容器本体７は、矩形の底面壁９と、この底面壁９の各長縁部から垂直上方に延びる前面壁１０及び後面壁１１と、底面壁９の各短縁部から垂直上方に延び且つ前面壁１０及び後面壁１１の対向端部間を連結する側面壁１２，１２とを備えている。また、容器本体７の上部は、ラップフィルム５を引き出すための開口部１３として開放されている。
【００３０】
蓋体８は、容器本体７の一方の後面壁１１の頂縁部から連続して延び且つ容器本体７の開口部１３を実質的に覆う矩形の頂面壁１４と、この頂面壁１４の各短縁部から垂直に容器本体７側に延びる蓋体側面壁１５，１５と、頂面壁１４の前側の長縁部から垂直に延び且つ側面壁１５，１５の前側端部間を連結する蓋体前面壁１６とを備えている。蓋体８の頂面壁１４により容器本体７の開口部１３を閉じた場合、蓋体前面壁１６及び蓋体側面壁１５，１５はそれぞれ容器本体７の前面壁１０及び側面壁１２，１２の外面上に重なり合うようになっている。また、蓋体前面壁１６の縁部の内面には、引き出されたラップフィルム４を切断するためのカッタ１７が取り付けられている。
【００３１】
このようなロール状物５においては、コア１の端部断面２を樹脂３からなる薄膜で被覆することにより、紙の層間に存在する細菌の流出が防止されると共に付着細菌数が低減されるので抗菌性もあり、極めて衛生的な条件下でラップフィルム４を用いた包装を行うことができる。更に、コア１は焼却することができるため、ラップフィルム４を使い切った後の簡便且つ容易な廃棄処理が可能である。
【００３２】
以上、本発明の紙製品及びロール状物の好適な一実施形態について説明したが、本発明の紙製品及びロール状物は上記実施形態に限定されるものではない。
【００３３】
【実施例】
以下、実施例及び比較例に基づいて本発明をより具体的に説明するが、本発明は以下の実施例に限定されるものではない。
【００３４】
実施例１
木材繊維を主成分とする板紙を積層して製造した直後の紙管（外径９．１ｃｍ、厚さ０．７５ｃｍ）を紙管用カッタを用いて４２ｃｍ間隔に切断し、外径９．１ｃｍ、高さ４２ｃｍ、管の両端断面積４０ｃｍ2、側面積１２００ｃｍ2の紙管を作った（以下、紙管のサイズは全て同じ）。この端部断面にポリ塩化ビニリデン系ラテックス（クレハロンラテックス ＬＡ４１０、呉羽化学工業（株）製）による被覆処理を施した。すなわち、ラテックス２ｍｌを各端部断面にそれぞれ滴下した後、ラテックスが端部断面をくまなく被覆するように薬さじで伸ばし、常温で１７時間乾燥させて被覆処理を完了した。これら一連の作業はクリーンルーム内で行った。なお、このようにして各端部断面を被覆した薄膜の厚さは１５０μｍであった。
【００３５】
このようにして得られた被覆処理した紙管の端部から３ｃｍ離れた箇所を紙管用カッタで切断し、高さ３ｃｍの紙管試料を作った。この試料の被覆処理した端部断面の表面粗さにおける最大高さ（Ｒmax）を、ＪＩＳ  Ｂ  ０６０１に準拠して以下の条件で測定した。
【００３６】
測定条件
装置：三次元表面粗さ計(Ｓｕｒｆｃｏｍ−５５４、東京精密製)
基準長さ：２．５ｍｍ
スキャン速度：０．０３ｍｍ／ｓｅｃ
カットオフ値：０．２５ｍｍ
各試料について１５回の測定を行い、得られた測定値から表面粗さにおける最大高さの平均値を算出した。
【００３７】
また、紙管端部断面を被覆した直後及び被覆後常温下室内に１週間放置（各端部が上方を向くようにして３．５日ずつ放置）した後の紙管について、端部断面及び側面の付着細菌数を以下の手順で測定した。まず、紙管の両端部断面及び側面の各々を０．２％Ｔｗｅｅｎ添加滅菌生理食塩水１ｃｃを含浸させた滅菌済みガーゼで拭き取り、このガーゼを無菌パウチに入れて滅菌生理食塩水９９ｍｌを加え、ストマッカーを用いてガーゼに含まれる拭き取り内容物を生理食塩水中に均一に分散させて試料液を調製した。この試料液をメンブランフィルター（孔径０．２μｍ、直径４７ｍｍ）を用いて無菌的に濾過した。標準寒天培地上に静置し３０℃で３日間培養した後に、メンブランフィルター上の細菌コロニーの数を計測した。このようにして得られた端部断面及び側面の付着細菌数から、管全体の付着細菌数を算出した。
【００３８】
実施例２
実施例１と同様にして紙管の端部断面をクレハロンラテックスＬＡ４１０で被覆した後、被覆部分が乾燥する前にガラス板を押しつけて端部断面を平滑にならし、その後十分乾燥させた。
【００３９】
このようにして得られた紙管について、実施例１と同様の方法により端部断面の表面粗さにおける最大高さ及び付着細菌数の測定を行った。
【００４０】
比較例１
実施例１及び２と同一の基紙からなる同一寸法の紙管であるが、紙管端部断面が被覆処理されていないものについて、実施例１及び２と同様の方法により端部断面の表面粗さにおける最大高さ及び付着細菌数の測定を行った。
【００４１】
実施例１、２及び比較例１の紙管について端部断面の表面粗さにおける最大高さ及び付着細菌数を測定した結果を表１に示す。比較例１の紙管は端部断面の表面粗さにおける最大高さが２０．８１μｍと大きいのに対して、端部を樹脂で被覆した実施例１及び２の紙管の端部断面の表面粗さにおける最大高さはそれぞれ１３．６２及び０．７６μｍと小さい値を示した。また、比較例１の紙管端部断面には初期から細菌の付着が見られ、一週間放置後ではその付着数が増大したのに対して、実施例１及び２の紙管の端部断面には被覆直後に細菌の付着は認められず、１週間放置した後も付着細菌数の増加量は小さかった。この細菌付着防止性は端部断面が平滑なもの（実施例２）ほど顕著であった。
【００４２】
【表１】
0004357062.tif 000002
【００４３】
【発明の効果】
以上説明したように、本発明の紙製品及びロール状物によれば、紙製品の端部断面を樹脂からなる薄膜で被覆することにより、紙の層間からの細菌の流出及び紙端部断面への細菌の付着を抑制し、それによって紙製品の表面の付着細菌数を低減し、抗菌性が得られ、その結果高い衛生性を達成することができる。更に、この紙製品は焼却することができるため、簡便且つ容易な廃棄処理が可能である。
【００４４】
従って、無菌化包装食品の包装用ラップフィルムを巻き取るコア等の、高い衛生性が要求される分野に使用される場合に非常に有用である。
【図面の簡単な説明】
【図１】本発明の紙製品の好適な一実施形態（ラップフィルム巻き取り用コア）を示す斜視図である。
【図２】本発明のロール状物の好適な一実施形態（ラップフィルム巻き取り用コアと前記コアに巻き取られたラップフィルムとからなるロール状物）を収納した容器を示す斜視図である。
【符号の説明】
１…コア、２…コア端部断面、３…樹脂、４…ラップフィルム、５…ロール状物、６…包装用容器、７…容器本体、８…蓋体、９…底面壁、１０…前面壁、１１…後面壁、１２…側面壁、１３…開口部、１４…頂面壁、１５…蓋体側面壁、１６…蓋体前面壁、１７…カッタ。
【図１】
0004357062.tif 000003
【図２】
0004357062.tif 000004